Грунтовая эмаль
GROUND ENAMEL

Изобретение относится к области технологии силикатов, в частности к составам эмалей, которые могут быть использованы для нанесения на поверхность изделий из чугуна, стали.
2
2
2
2
3
Известна грунтовая эмаль, содержащая, мас.%: SiO 53,05-55,9; NaO 34,5-36,0; CaO 0,3-0,35; MnO 7,15-7,65; FeO 2,1-3,0 [1].
Задачей изобретения является снижение температурного коэффициента линейного расширения (ТКЛР) эмали.
2
2
2
3
2
3
2
2
3
2
2
2
3
2
3
2
2
3
Технический результат достигается тем, что грунтовая эмаль, включающая SiO, NaO, FeO, MnO, CaO, дополнительно содержит KO и AlO при следующем соотношении компонентов, мас.%: SiO 50,0-55,0; NaO 3,0-5,0; FeO 5,0-8,0; MnO 4,8-7,8; CaO 22,2-25,2; KO 3,0-5,0; AlO 2,0-4,0.
В таблице приведены составы эмали.
Варку фритты эмали осуществляют при температуре 1450°C. Расплав гранулируют в воду. Гранулы размалывают с добавлением 3,0 мас.% глины, 0,1 мас.% электролита и 45 мас.% воды до прохождения через сетку №0056. Полученный шликер с влажностью 44-50% наносят на подготовленную поверхность изделий и закрепляют оплавлением в окислительной среде.
Источники информации
1. SU 534430, C03C 8/02, 1977.